鉄ベース冶金粉体を含み、前記鉄ベース冶金粉体の粒子は、少なくとも1つの磁性又は前磁性材料により被覆されている冶金粉体組成物。請求項1に記載の冶金粉体組成物であって、前記鉄ベース粉体の粒子は少なくとも1つの磁性材料により被覆されている冶金粉体組成物。請求項2に記載の冶金粉体組成物であって、前記磁性材料は金属酸化物である冶金粉体組成物。請求項3に記載の冶金粉体組成物であって、前記金属酸化物は、ニッケル酸化物、マンガン酸化物、鉄酸化物、又はそれらの組み合わせである冶金粉体組成物。請求項1に記載の冶金粉体組成物であって、前記鉄ベース粉体の粒子は、少なくとも1つの前磁性材料により被覆されている冶金粉体組成物。請求項5に記載の冶金粉体組成物であって、前記前磁性材料は前フェライト材料である冶金粉体組成物。請求項6に記載の冶金粉体組成物であって、前記前フェライト材料は少なくとも1つの金属炭酸塩及び/又は金属ハロゲン化物を含んでいる冶金粉体組成物。請求項7に記載の冶金粉体組成物であって、前記金属炭酸塩は、鉄炭酸塩、亜鉛炭酸塩、マンガン炭酸塩、ニッケル炭酸塩、又はそれらの組み合わせである冶金粉体組成物。請求項7に記載の冶金粉体組成物であって、前記金属ハロゲン化物は亜鉛塩化物又は亜鉛臭化物である冶金粉体組成物。請求項7に記載の冶金粉体組成物であって、前記前フェライト材料の重量に基づいておよそ1乃至2の前記金属炭酸塩を含んでいる冶金粉体組成物。請求項1に記載の冶金粉体組成物であって、前記鉄ベース冶金粉体は、前記鉄ベース冶金粉体の重量に基づいて、少なくともおよそ90が鉄である請求項1に記載の冶金粉体組成物。請求項1に記載の冶金粉体組成物であって、前記鉄ベース冶金粉体の粒子は、レーザー回折を用いる測定で、およそ5ミクロン乃至およそ1000ミクロンの平均直径を有する冶金粉体組成物。請求項1に記載の冶金粉体組成物であって、前記鉄ベース冶金粉体の粒子はおよそ5ミクロン乃至およそ200ミクロンの直径を有する冶金粉体組成物。請求項1に記載の冶金粉体組成物であって、前記磁性又は前磁性被覆はおよそ5ミクロン乃至40ミクロンの厚さである冶金粉体組成物。磁性圧縮成形部品の製造方法であって、鉄ベース冶金粉体を含み、前記鉄ベース粉体の粒子は少なくとも1つの前磁性材料で被覆されている粉末冶金組成物を提供することと、前記粉末冶金組成物を金型において圧縮成形して、圧縮成形された金属部品を形成することと、前記圧縮成形した金属部品をアニールして、前記磁性圧縮成形部品を形成することとを含む方法。請求項15に記載の方法であって、前記前磁性材料は前フェライト材料である方法。請求項16に記載の方法であって、前記前フェライト材料は少なくとも一つの金属炭酸塩及び/又は金属ハロゲン化物を含んでいる方法。請求項15に記載の方法であって、前記アニールする工程は1110°Fよりも高い温度を用いる方法。請求項15に記載の方法であって、前記アニールする工程はおよそ1110°F乃至およそ2370°Fの温度を用いる方法。請求項15に記載の方法であって、前記アニールする工程は保護雰囲気を用いる方法。請求項15に記載の方法であって、前記アニールする工程は窒素及び酸素雰囲気を用いる方法。請求項15に記載の方法であって、前記アニールする工程は、少なくとも0.1酸素を含んでいる雰囲気を用いる方法。請求項15に記載の方法であって、前記アニールする工程は、窒素とおよそ0.1乃至およそ5の酸素との雰囲気を用いる方法。請求項15に記載の方法によって作られる、圧縮成形及びアニールされた粉末冶金部品。請求項24に記載の圧縮成形及びアニールされた粉末冶金部品であって、およそ1000μの透磁率を有している粉末冶金部品。請求項24に記載の圧縮成形及びアニールされた粉末冶金部品であって、およそ3エルステッドよりも小さい保磁力を有している粉末冶金部品。請求項24に記載の圧縮成形及びアニールされた粉末冶金部品であって、およそ2乃至およそ3エルステッドの保磁力を有している粉末冶金部品。鉄ベース粉体を、少なくとも1つの金属炭酸塩及び/又は金属ハロゲン化物の溶液と混ぜることを含んでいる前磁性治金粉体組成物の製造方法。請求項28に記載の方法であって、前記溶液は前記少なくとも1つの金属炭酸塩及び/又は金属ハロゲン化物で飽和している方法。請求項28に記載の方法であって、前記溶液は水又はアルコール溶液である方法。請求項28に記載の方法であって、前記鉄ベース粉体は、前記鉄ベース粉体の重量に基づいて、鉄を少なくともおよそ90含んでいる方法。